(57)【要約】【目的】  木質系建築部材を製造する為に使用される接着剤の製造方法を提供する。【構成】  ゴム・ラテックス（ａ）と加硫剤（加硫促進剤を含む）（ｂ）および有機ポリイソシアネート化合物（ｃ）の三成分から成り立つ接着剤を混合して使用するにあたり、（ａ）／（ｂ）／（ｃ）の重量比率は１００／０．１〜１０／１０〜４０の範囲内である事か望ましい。（ａ）１００を基準にすると（ｃ）は１０より少ないと接着力が落ちる。４０より多いと接着剤の粘度やポットライフに影響が出る。【選択図】      なし【特許請求の範囲】
【請求項１】
１  使用する接着剤の主成分である天然ゴム、合成ゴム等のラテックス・エマルジョンと
２  天然ゴム、合成ゴム中の不飽和結合部分（たとえば−Ｃ＝Ｃ−、−Ｎ＝Ｎ−等）と付加反応し易い硫黄およびまたは硫黄を含む化合物や混合物を配合してなる接着剤組成物を
３  有機ポリイソシアネート化合物と混合し加熱する事により、接着硬化させる接着剤
【請求項２】
１  使用する接着剤の主成分である天然ゴム、合成ゴム等のラテックス・エマルジョンにＭＭＡ（メチールメタアクリレート）を０〜５０重量％、望ましくは１０〜４０重量％付加重合させた天然ゴム、合成ゴム等のラテックス・エマルジョンと
２  上記の天然ゴム、合成ゴム中の不飽和結合部分（たとえば−Ｃ＝Ｃ−、−Ｎ＝Ｎ−等）と付加反応し易い硫黄およびまたは硫黄を含む化合物や混合物を配合してなる接着剤組成物を
３  有機ポリイソシアネート化合物と混合し加熱する事により、接着硬化させる接着剤
【発明の詳細な説明】
【発明の詳細な説明】
［発明の属する技術分野］
【０００１】  建築部材に使用されている「合板」（俗称ベニヤ板、プライウッド）、単板積層板（ＬＶＬと略す）、パーテイクルボード（以下ＰＢと表す）および繊維板（フアイバーボードの事、以下ＦＢと表す）等を製造する時、使用される接着剤はそれらの性能によって日本農林規格（ＪＡＳと表す）および日本工業規格（ＪＩＳと表す）で決められている。
それ等の接着剤の性能の中で特に重要なのは
１  接着剤の中に含まれている遊離ホルムアルデヒドの含有量
２  木材引張せん断接着
本発明は、１  接着剤の中に含まれている遊離ホルムアルデヒドの含有量をゼロとした事である。遊離ホルムアルデヒドの含有量は２の木材引張せん断接着と深い関係があり、特に「煮沸繰り返し」項目では優れた性能を示した。
［従来の技術］
【０００２】  従来より、合板、ＬＶＬ、ＰＢおよびＦＢを製造する為に使用される接着剤はユリア樹脂系、メラミン・ユリア共縮合樹脂系、フエノール樹脂系や有機ポリイソシアネート系接着剤が主体であった。
これら接着剤のうち有機ポリイソシアネート系接着剤以外の接着剤は原料としてホルムアルデヒドを使用しており、厚生労働省は平成１５年７月末時点で（所謂、ＶＯＣ規制）０．０８ｐｐｍ（室内濃度指針値）以下になるように接着剤中のホルムアルデヒド含有量を規定している。
この為、接着剤中のホルムアルデヒド含有量を出来るだけ少なくする様にすると接着剤の粘度が変わってしまうばかりでなく、接着力も所定の数値が得られにくくなり、保存性も悪くなり接着剤メーカーばかりか、それ等の接着剤を使うユーザーも困っている。
また、ＶＯＣ規制で室内濃度指針値（０．０８ｐｐｍ）以下と言っても接着剤中の遊離ホルムアルデヒド含有量との関係は一定の相関関係はない。その恐れを排除する為、接着剤中の遊離ホルムアルデヒド含有量は多少多くても製造した合板、ＬＶＬ、ＰＢおよびＦＢ等に二次加工（ヒドラジン系のホルマリン吸収剤等を含侵したり塗布する）してＶＯＣ規制をクリヤーしている。
もうひとつの有機ポリイソシアネート系接着剤はその中にイソシアネート基（〜ＮＣＯ基）基と言う極めて活性水素と化合し易い反応基を持っており、活性水素を持つ水分、木材中のセルローズや蛋白質等と容易に化学反応する。
この性質を利用して木材の接着剤として利用するが空気中の湿分とも容易に反応してしまうので、その取扱には十分に注意しないと有機ポリイソシアネート系接着剤の性能を十分に引き出せない。
［発明が解決しようとする課題］
【０００３】  本発明は、建築部材に使用されている合板、ＬＶＬ、ＰＢおよびＦＢ等を製造する時、使用される接着剤構成に関する事である。
接着剤構成は
１  ジエン系ゴムラテックスおよび変性体
天然ゴム（ＮＲ）系は主に東南アジアから輸入される。通常、不揮発分は約６０％前後のアンモニア性エマルジョンとして輸入されている。
合成ゴム系にはクロロプレン（ＣＲ）系、スチレン・ブタジエン（ＳＢＲ）系、ニトリル・ブタジエン（ＮＢＲ）系やブタジエン（ＢＵ）系ラテックスがある。通常不揮発分は約４０〜６０％ぐらいの製品である。
これ等ジエン糸ゴムラテックスを単独で使用する以外に分子中に存在する不飽和結合部分（−Ｃ＝Ｃ−）にＭＭＡを０〜５０ｐｈｒ（ゴム分１００重量部に対する重量比率）、好ましくは１０〜４０ｐｈｒ付加重合させた「ＭＭＡ変性ゴムラッテクス」
２  硫黄系、その他の加硫剤（加硫促進剤を含む。）
上記１のジエン系ゴムラテックスおよび変性体の耐熱性、対熱水性および耐久性を向上させる為に、その中に添加する物質である。
具体的には
硫黄（粉末硫黄：２００〜６００メッシ。沈降硫黄：平均粒子径が１〜５μの為混ざりやすい。高分散性硫黄（コロイド硫黄）：平均粒子径が１〜３μの沈降性が小さくラッテクスと混合し易い。）を普通はゴム・ラテックスに１〜４ｐｈｒ添加で良い。
チウラム類（テトラメチルチウラム・ジサルフアイド、テトラエチルチウラム・ジサルフアイド、テトラブチルチウラム・ジサルフアイド類）も２〜５ｐｈｒ添加する事によって接着剤の性能を改善できる。
モルフオリン・ジサルフアイド、使用前には毒性がややあるが塩化硫黄は加硫速度が速いので使える。促進剤としてはチアゾール類が一般的で加硫中に酸性を示すから、塩基性化合物（例えば、ヘキサメチレン・テトラミン、ジフエニール・グアニジン、トリエタノールアミン等）を添加する事により活性化され、加硫が早くなり引張り強さ、引張り応力、硬度の大きい接着層が出来る。
天然ゴム（ＮＲ）系ラッテクスには０．８〜１．２ｐｈｒ、合成ゴム系ラッテクスにはそれより３０〜５０％多く添加する。尚、ＮＲラテックス等に炭酸カルシウム、カーボンブラック、亜鉛華やクレー等の補強剤や充填剤を加えると反応性が変わってくる。
促進剤としてジチオカルバミン酸塩類、スルフエンアミド類も使う事が出来る。チアゾール類よりも加硫の速度が早いので、加硫物性も良く耐久性、永久伸びも良い。
３有機ポリイソシア化合物
工業的にＴＤＩ（トリレンジイソシアネート）、ＭＤＩ（ジフエニルメタン４．４’−ジイソシアネート）やＨＤＩ（ヘキサメチレンジイソシアネート）の複合物であるＴＤＩ三量体、ポリメリックＭＤＩやＨＤＩ三量体。およびこれらの化合物とポリエーテル、ポリエステル、アルコールと反応させて合成した化合物の一分子中にイソシアネート基（〜ＮＣＯ基）を１〜４以上含有している有機ポリイソシア化合物
の三種類からなる。
［課題を解決するための手段］
【０００４】  即ち、本発明は［０００３］で説明した接着剤構成物（１、２および３）を組合せて製造した接着剤を使って製造される合板、ＬＶＬ、ＰＢおよびＦＢは遊離ホルムアルデヒドを全く含まない。ＪＩＳ規格およびＪＡＳ規格が定めた耐熱水性、その他の諸物性値をクリヤーする事が出来た。
［発明の実施の影響］
【０００５】  本発明を実施するにあたり合板、ＬＶＬ、ＰＢおよびＦＢを製造する諸設備のうち、従来設備（接着剤各成分を混合、攪拌する釜等、接着剤を単板、合板、木屑や繊維等に塗布、含侵させる装置）をそのまま転用出来る。
その他、後工程に使用されるプレス機、乾燥機等は従来の設備をそのまま使用出来るので、新たな設備投資は必要ない。
［発明の効果］
【０００６】  請求項目１、２に基づいた実施例を上げてみる。
【０００７】実施例  Ｉ
ＲＥＢ−１０７Ｓ
（株）レヂテックス製の２０％ＭＭＡグラフト重合したＮＲゴム・ラッテクスでコロイド硫黄を１重量％をあらかじめ分散させてある。
外    観                              乳白色液体
不揮発分（ｗｔ％）                    ５０±２
粘    度（ｍＰ’  ｓ／２０℃）        ２０〜８０ｒｐｍ
Ｐ    Ｈ                              ９．０〜１０．５
接着剤の配合                    重量部
ＲＥＢ−１０７Ｓ                  ９０
添  加  水                        １０
ＪＬ−０５Ｅ（２５％水溶液）        ０．５（日本酢ビ・ポバール（株）製のポバール水溶液。粘度調整剤）
炭酸カルシウム（５０％水分散体）  ２０    （水に分散させる。増量剤。）
ミリオネートＭＲ−２００          １０    （日本ポリウレタン工業（株）製のＭＤＩ。接着硬化剤。）
上記の攪拌混合物の粘度は３，２００〜３，７００ｍＰａ’ｓ／３０℃（混合直後〜６０分後）と合板やＬＶＬを製造するのに適してあった。
試験片の作り方
樹種：広葉樹（メランチ）  表：０．７ｍｍ  裏：０．７ｍｍ  芯：２．６ｍｍ
合板の厚さ：４．０ｍｍ（３プライ：三枚貼り合わせ）
接着剤塗布量：芯材に片面：１５ｇ／尺２  両面で３０ｇ／尺２塗布した。
プレス条件
冷圧条件        ：２０分×１０ｋｇ／ｃｍ２
熱圧条件
プレス時間      ：１分２０秒
プレス盤表面温度：１２０℃（設定温度）
試験法はＪＩＳ  Ｋ６８０５に規定された「煮沸繰り返し」試験法に基づく。
試験は試験片作製後、一週間後に行った。
試験結果は表１に掲げた。
【０００８】実施例  ＩＩ
ＲＥＢ−１０８Ｓ
（株）レヂテックス製の３０％ＭＭＡグラフト重合したＮＲゴム・ラッテクス▲１▼とコロイド硫黄を０．５重量％をあらかじめ分散▲２▼させてある。
外    観                              乳白色液体
不揮発分（ｗｔ％）                    ５０±２
粘    度（ｍＰａ’  ｓ／２０℃）      ３〜６０ｒｐｍ
Ｐ    Ｈ                              ９．０〜１０．５
接着剤の配合                                重量部      重量部
▲１▼    ▲２▼
ＲＥＢ−１０８Ｓ                              ９０      ９０
添  加  水                                    １０      １０
高分散性硫黄（平均粒子径：１〜３μ）            ０        ０．５
ＪＬ−０５Ｅ（２５％水溶液）                    ０．５    ０．５
炭酸カルシウム（５０％水分散体）              ２０        ２０
ミリオネートＭＲ−２００                      １０        １０
上記の攪拌混合物の粘度は３，２００〜３，７００ｍＰａ’  ｓ／３０℃（混合直後〜６０分後）と合板やＬＶＬを製造するのに適してあった。
試験片の作り方
樹種：針葉樹（ラジアータパイン）
表：２．０ｍｍ  裏：２．０ｍｍ  芯：３．２ｍｍ
合板の厚さ：７．２ｍｍ（３プライ：三枚貼り合わせ）
接着剤塗布量：芯材片面：１５ｇ／尺２  両面で３０ｇ／尺２塗布した。
プレス条件
プレス時間：２分２０秒
プレス盤表面温度：１２０℃（設定温度）
試験法はＪＩＳ  Ｋ６８０５に規定された「煮沸繰り返し」試験法に基づく。
試験は試験片作製後、一週間後に行った。
【表１】
2005105239.tif 000002
【０００９】
【表２】
2005105239.tif 000003
［発明の効果］
【００１０】  本発明のゴム系のラッテクス類と加硫物および有機ポリイソシアネート化合物の併用による木質系建築資材を製造するための接着剤は表１および表２に示すように耐水・耐熱性等の耐久性に貢献した。